(57)【要約】【課題】シール領域を折り曲げた状態の外観を良好とすることが可能な真空断熱材用包装材及びそれを備えた真空断熱材を提供する。【解決手段】真空断熱材１が、熱溶着層とガスバリア層と保護層とを順に積層した二枚の積層体の外周部を熱溶着で接合し、真空状態で芯材を充填可能な充填空間が内部に形成され、平面視で、熱溶着で接合した外周側のシール領域８と、充填空間が内部に形成された充填空間形成領域１０に区画され、シール領域８と充填空間形成領域１０との境界ＢＬからシール領域８の最小幅ＳＷの１／３以下の範囲内に、シール領域８の他の部分である平板部２２よりも曲げ強度が低い部分であり、且つ境界ＢＬに沿って延びる少なくとも一条の低曲げ強度部２４が配置されている真空断熱材用包装材２と、真空状態で充填空間に充填される芯材を備える。【選択図】図１
2016011697.tif 000002
【特許請求の範囲】
【請求項１】
高いバリア性を有する積層体の外周部を熱溶着で接合し、真空状態で芯材を充填可能な充填空間が内部に形成された真空断熱材用包装材であって、
平面視で、前記熱溶着で接合した外周側のシール領域と、前記充填空間が内部に形成された充填空間形成領域と、に区画され、
前記シール領域と前記充填空間形成領域との境界からシール領域の最小幅の１／３以下の範囲内に、前記シール領域の他の部分よりも曲げ強度が低い部分であり、且つ前記境界に沿って延びる少なくとも一条の低曲げ強度部が配置されていることを特徴とする真空断熱材用包装材。
【請求項２】
前記積層体及び前記充填空間形成領域は、平面視で矩形状であり、
前記積層体の側辺は、前記境界と平行であることを特徴とする請求項１に記載した真空断熱材用包装材。
【請求項３】
前記低曲げ強度部は、前記境界に沿って延びる溝であることを特徴とする請求項１または請求項２に記載した真空断熱材用包装材。
【請求項４】
前記低曲げ強度部と前記積層体の側辺を連続し、且つ前記シール領域のうち前記低曲げ強度部が配置されていない部分よりも曲げ強度が低い部分である低曲げ強度延長部を備えることを特徴とする請求項１から請求項３のうちいずれか１項に記載した真空断熱材用包装材。
【請求項５】
前記積層体及び前記充填空間形成領域は、平面視で矩形状であり、
前記低曲げ強度延長部を複数備え、
前記複数の低曲げ強度延長部は、前記低曲げ強度部と、前記積層体の対向する側辺間と、を連続することを特徴とする請求項４に記載した真空断熱材用包装材。
【請求項６】
前記境界から前記シール領域の最小幅の１／３以下の範囲よりも外側に、前記シール領域のうち前記低曲げ強度部が配置されていない部分よりも曲げ強度が低い部分であり、且つ前記境界に沿って延びる少なくとも一条の低曲げ強度並列部が配置されていることを特徴とする請求項１から請求項５のうちいずれか１項に記載した真空断熱材用包装材。
【請求項７】
前記低曲げ強度部を複数備え、
前記複数の低曲げ強度部は、前記二枚の積層体の平面視で重なる位置にそれぞれ形成されていることを特徴とする請求項１から請求項６のうちいずれか１項に記載した真空断熱材用包装材。
【請求項８】
前記シール領域が前記低曲げ強度部に沿って折り曲げられて、前記シール領域の保護層と、前記充填空間形成領域の保護層と、が対向していることを特徴とする請求項１から請求項７のうちいずれか１項に記載した真空断熱材用包装材。
【請求項９】
請求項１から請求項８のうちいずれか１項に記載した真空断熱材用包装材と、
真空状態で前記充填空間に充填される芯材と、を備えることを特徴とする真空断熱材。
【発明の詳細な説明】
【技術分野】
【０００１】
本発明は、気密性（バリア性）を有する二枚の積層体を熱溶着したシール領域を有する真空断熱材用包装材に対し、折り曲げ強度の低い部分を設けることにより、シール領域を容易に折り曲げることが可能な、真空断熱材用包装材及びそれを備えた真空断熱材に関するものである。
【背景技術】
【０００２】
近年、深刻な地球環境問題である温暖化への取り組みとして、家電製品、設備機器、住宅等の建築物における省エネルギー化への推進が求められている。省エネルギー化を実現する要素の一つとして、優れた断熱性能を有する真空断熱材がある。
真空断熱材は、気密性（ガスバリア性）を有する二枚の積層体を組み合わせて形成した真空断熱材用包装材と、ガラスウール、発泡ポリウレタン、シリカ粉末等の微細な空隙を有する芯材とを備えており、真空断熱材用包装材の内部に芯材を真空充填して形成されている。また、真空断熱材は、真空断熱材用包装材の内部を高い真空度で保持し、気体の対流による熱の移動を抑制することによって、高い断熱性能を発揮する。このため、真空断熱材用包装材には、高いガスバリア性が要求されることとなる。
【０００３】
このような真空断熱材では、真空断熱材用包装材の内部に気体（酸素、水蒸気等）が侵入すると、断熱性能が低下するため、積層体の外周部を熱溶着してシール領域を形成することにより、真空断熱材用包装材の内部への気体の侵入を防止する構成とする。なお、シール領域を形成する手法としては、例えば、二枚の積層体が有する、芯材に直接接するシーラント層（熱溶着層）同士を重ね合わせ、その上下から、シーラントの融点以上の温度と圧力、保持時間を調節しながら、熱溶着させる手法（ヒートシール）を用いる。
ヒートシールによりシール領域を形成した真空断熱材としては、例えば、特許文献１に開示されているように、ヒレ部（シール領域）を、芯材を充填した部分側に折り曲げた構成のものがある。また、特許文献１では、ヒレ部の折り曲げを維持するように難燃性テープで固定する構成が開示されている。
【先行技術文献】
【特許文献】
【０００４】
【特許文献１】特許第４２８１６０７号公報
【発明の概要】
【発明が解決しようとする課題】
【０００５】
真空断熱材は、上述したように、シール領域を形成して真空断熱材用包装材の内部への気体の侵入を防止する構成とすることが好ましいが、住宅の壁材に収容する場合等には、壁材へパネル化するときに、断熱性能を有さないシール領域を折り曲げる必要がある場合が多い。そのため、特許文献１に開示されているように、シール領域を折り曲げて納品する場合が多い。
【０００６】
しかしながら、特許文献１に開示されているものを含め、従来の真空断熱材では、シール領域を折り曲げる位置や、シール領域を折り曲げた部分の形状が統一されていないため、真空断熱材の使用状態における外観が悪いという問題が発生する。
本発明は、このような問題点を解決しようとするものであり、シール領域を折り曲げた状態の外観を良好とすることが可能な、真空断熱材用包装材及びそれを備えた真空断熱材を提供することを目的とする。
【課題を解決するための手段】
【０００７】
上記の目的を達成するために、本発明の一態様は、熱溶着層とガスバリア層と保護層とを順に積層した二枚の積層体の外周部を熱溶着で接合し、真空状態で芯材を充填可能な充填空間が内部に形成された真空断熱材用包装材であって、
平面視で、前記熱溶着で接合した外周側のシール領域と、前記充填空間が内部に形成された充填空間形成領域と、に区画され、
前記シール領域と前記充填空間形成領域との境界からシール領域の最小幅の１／３以下の範囲内に、前記シール領域の他の部分よりも曲げ強度が低い部分であり、且つ前記境界に沿って延びる少なくとも一条の低曲げ強度部が配置されていることを特徴とするものである。
【発明の効果】
【０００８】
本発明の一態様であれば、シール領域と充填空間形成領域との境界からシール領域の最小幅の１／３以下の範囲内で、シール領域と充填空間形成領域との境界に沿ってシール領域を折り曲げることが可能となる。
このため、真空断熱材の使用状態において、シール領域を折り曲げる位置や、シール領域を折り曲げた部分の形状を統一することが可能となり、真空断熱材の使用状態における、シール領域を折り曲げた状態の外観を良好とすることが可能となる。
【図面の簡単な説明】
【０００９】
【図１】本発明の第一実施形態の真空断熱材を示す平面図である。
【図２】図１のＩＩ−ＩＩ線断面図である。
【図３】図２中に円ＩＩＩで囲んだ範囲の拡大図である。
【図４】図２中に円ＩＶで囲んだ範囲の拡大図である。
【図５】真空断熱材の使用状態を示す図である。
【図６】本発明の第一実施形態の変形例を示す図である。
【図７】本発明の第一実施形態の変形例を示す図である。
【図８】本発明の第一実施形態の変形例を示す図である。
【図９】本発明の第一実施形態の変形例を示す図である。
【図１０】比較例１の真空断熱材を示す図である。
【図１１】比較例２の真空断熱材を示す図である。
【図１２】本発明例１の真空断熱材を示す図である。
【図１３】本発明例２の真空断熱材を示す図である。
【図１４】本発明例３の真空断熱材を示す図であり、図１４（ａ）はシール領域の断面図、図１４（ｂ）は図１４（ａ）のＢ線矢視図である。
【発明を実施するための形態】
【００１０】
（第一実施形態）
以下、本発明の第一実施形態について、図面を参照しつつ説明する。
（構成）
図１から図４中に示すように、真空断熱材１は、真空断熱材用包装材２と、芯材４を備えている。
真空断熱材用包装材２は、矩形状の積層体６を二枚組み合わせて、平面視で、外周側のシール領域８と、シール領域８よりも内側の充填空間形成領域１０に区画されている。なお、以降の説明では、真空断熱材用包装材２を形成する二枚の積層体６を、それぞれ、図２中で上方に配置する積層体６ｕと、図２中で上方に配置する積層体６ｄと示す場合がある。また、図２から図４中では、説明のために、積層体６の厚さを誇張して示している。
【００１１】
シール領域８は、二枚の積層体６の外周部において、二枚の積層体６がそれぞれ備える熱溶着層１２同士を熱溶着して接合して形成されており、平面視で井桁状に形成されている。なお、シール領域８の詳細な構成については、後述する。
充填空間形成領域１０は、組み合わせた二枚の積層体６のうち、井桁状に形成したシール領域８で囲まれた部分であり、シール領域８の内周側に配置され、平面視で矩形状に形成されている。また、充填空間形成領域１０は、シール領域８と異なり、二枚の積層体６がそれぞれ備える熱溶着層１２同士が離間している。また、二枚の積層体６がそれぞれ備える熱溶着層１２同士が離間して形成された空間は、真空状態で芯材４を充填可能な空間（以降の説明では、「充填空間」と記載する場合がある）である。すなわち、充填空間形成領域１０は、真空断熱材用包装材２のうち、充填空間を形成する領域である。
したがって、積層体６及び充填空間形成領域１０は、平面視で矩形状である。
【００１２】
なお、本実施形態では、一例として、積層体６の側辺ＳＬが、シール領域８と充填空間形成領域１０との境界ＢＬと平行である場合について説明する。
各積層体６は、シート状に形成されており、熱溶着層１２と、第一接着層１４と、ガスバリア層１６と、第二接着層１８と、保護層２０を備えている。なお、以降の説明では、積層体６ｕが備える各構成に、符号「ｕ」を付して記載する場合がある。同様に、以降の説明では、積層体６ｄが備える各構成に、符号「ｄ」を付して記載する場合がある。
【００１３】
熱溶着層１２は、材料として、例えば、熱可塑性を有するポリオレフィン系の高分子材料を用いて形成されている。また、積層体６ｕが備える熱溶着層１２ｕは、二枚の積層体６ｕ，６ｄを組み合わせた状態で、一方の面が、積層体６ｄが備える熱溶着層１２ｄと面接触する。第一実施形態では、一例として、熱溶着層１２の材料を、ポリオレフィン系の高分子材料とした場合について説明する。
第一接着層１４は、熱溶着層１２の他方の面上に積層されて、熱溶着層１２とガスバリア層１６との間に配置されており、熱溶着層１２とガスバリア層１６とを接着している。
ガスバリア層１６は、材料として、例えば、ポリエチレンテレフタラートに金属または酸化物を蒸着させたフィルムや、アルミニウム箔を用いて形成されており、気密性を有している。
【００１４】
第二接着層１８は、ガスバリア層１６と保護層２０との間に配置されており、ガスバリア層１６と保護層２０とを接着している。
保護層２０は、材料として、例えば、ナイロンフィルムやポリエチレンテレフタラート等を用いて形成されており、積層体６の最外層を構成している。
芯材４は、例えば、ガラスウール、発泡ポリウレタン、シリカ粉末等の微細な空隙を有する材料を用いて形成されており、充填空間内に真空状態で充填されている。
【００１５】
（シール領域８の詳細な構成）
図１から図４を参照して、シール領域８の詳細な構成について説明する。
シール領域８は、平板部２２と、低曲げ強度部２４と、低曲げ強度延長部２６を備える。
平板部２２は、均一の厚さに形成されている。
低曲げ強度部２４は、平面視で矩形状に形成した充填空間形成領域１０のうち三辺において、シール領域８と充填空間形成領域１０との境界ＢＬから、シール領域８の最小幅ＳＷの１／３以下の範囲内に配置されている。また、低曲げ強度部２４は、シール領域８の他の部分である平板部２２よりも曲げ強度が低い部分であり、境界ＢＬに沿って延びる少なくとも一条の領域である。なお、第一実施形態では、一例として、低曲げ強度部２４を、一条の領域で形成した場合について説明する。
【００１６】
また、第一実施形態では、充填空間形成領域１０を平面視で矩形状に形成しており、平面視で矩形状に形成した充填空間形成領域１０のうち三辺において、境界ＢＬから、シール領域８の最小幅ＳＷの１／３以下の範囲内に、低曲げ強度部２４を配置している。このため、第一実施形態では、低曲げ強度部２４は、平面視でコの字型となり、コの字型の空隙部が、充填空間へ芯材４を充填する際に芯材４を充填空間へ挿入するための開口部となる。
また、第一実施形態では、一例として、低曲げ強度部２４を、境界ＢＬに沿って延びる溝２８で形成し、平板部２２よりも厚さが小さい薄肉部を形成している場合について説明する。これにより、低曲げ強度部２４は、シール領域８の他の部分である平板部２２よりも、曲げ強度が低くなっている。
【００１７】
溝２８は、シール領域８を形成するための熱溶着（一回目の熱溶着）を行った後に、熱溶着（二回目の熱溶着）を行って形成されている。二回目の熱溶着を行った熱溶着層１２の厚さは、一回目の熱溶着のみを行った熱溶着層１２の厚さよりも小さくなるため、溝２８を有する低曲げ強度部２４の厚さは、平板部２２よりも小さくなる。なお、「一回目の熱溶着」は、熱溶着を行っていない箇所に対する最初の熱溶着であり、全ての箇所に対して同時に行うものではない。また、「二回目の熱溶着」は、一回目の熱溶着を行った箇所に対する熱溶着である。
【００１８】
第一実施形態では、一例として、溝２８を形成する二回目の熱溶着を、シール領域８を形成する一回目の熱溶着よりも高い圧力で行う場合を説明する。
低曲げ強度延長部２６は、低曲げ強度部２４と積層体６の側辺ＳＬを連続しており、シール領域８の低曲げ強度部２４が配置されていない部分よりも、曲げ強度が低い部分である。
第一実施形態では、一例として、真空断熱材用包装材２が複数の低曲げ強度延長部２６を備えている場合を説明する。
【００１９】
また、第一実施形態では、一例として、複数の低曲げ強度延長部２６が、低曲げ強度部２４と、積層体６の対向する側辺ＳＬ間とを直線状に連続している場合を説明する。
これにより、第一実施形態では、低曲げ強度部２４のうち、矩形状の充填空間形成領域１０の一辺と平行に延びる直線部分と、この直線部分と二つの低曲げ強度延長部２６で構成する直線が、四本形成されることとなり、これら四本の直線は、互いに直交して配置されている。
【００２０】
また、第一実施形態では、一例として、複数の低曲げ強度部２４が、真空断熱材用包装材２の両面に形成されている場合（二枚の積層体６ｕ，６ｄが、それぞれ、低曲げ強度部２４を有する場合）を説明する。また、第一実施形態では、一例として、真空断熱材用包装材２の両面に形成されている複数の低曲げ強度部２４が、二枚の積層体６ｕ，６ｄの、平面視で重なる位置にそれぞれ形成されている場合を説明する。
また、第一実施形態では、一例として、境界ＢＬと積層体６の側辺ＳＬが平行である場合を説明する。
【００２１】
（真空断熱材１の製造方法）
図１から図４を参照して、真空断熱材１の製造方法について説明する。
真空断熱材１の製造方法は、袋体作成工程の後工程である真空充填工程と、真空充填工程の後工程である低曲げ強度部形成工程を有する。
・袋体作成工程
袋体作成工程では、二枚の積層体６ｕ，６ｄを合致させた状態で重ね合わせ、外周部のうち三辺に対し、それぞれが備える熱溶着層１２同士を対向させた状態で、一回目の熱溶着を行う。
これにより、熱溶着層１２同士を結合させて、平板部２２のみを備えるコの字型のシール領域８を形成するとともに、外周部のうち残りの一辺が開口している袋体を作成する。
【００２２】
・真空充填工程
真空充填工程では、袋体作成工程で形成した開口部から、二枚の積層体６間に形成された空間内へ芯材４を挿入し、さらに、芯材４を挿入した空間内を、例えば、１０Ｐａ以下に減圧しながら、袋体作成工程で熱溶着を行っていない残りの一辺に対し、熱溶着を行う。
これにより、充填空間形成領域１０と、充填空間と、井桁状のシール領域８を形成するとともに、芯材４を真空状態で充填空間に充填する。
【００２３】
・低曲げ強度部形成工程
低曲げ強度部形成工程では、袋体作成工程で井桁状に形成したシール領域８のうち、シール領域８と充填空間形成領域１０との境界ＢＬからシール領域８の最小幅ＳＷの１／３以下の範囲内に、一回目の熱溶着よりも高い圧力で二回目の熱溶着を行う。これにより、境界ＢＬに沿って延びる一条の溝２８を形成して、シール領域８に低曲げ強度部２４を形成する。
【００２４】
具体的には、溝２８の幅に応じた形状のヒートシールバー（図示せず）を、シール領域８のうち、境界ＢＬからシール領域８の最小幅ＳＷの１／３以下の範囲内で予め設定した位置に対し、加熱した状態で押し付ける。ここで、第一実施形態では、一例として、ヒートシールバーの構成を、シール領域８に押し付ける部分の曲率半径Ｒが３を超えている構成とする場合について説明する。
【００２５】
（真空断熱材１の使用状態）
図１から図４を参照しつつ、図５を用いて、真空断熱材１の使用状態について説明する。なお、真空断熱材１の使用状態とは、例えば、真空断熱材１を建築物の壁材内に配置する状態、真空断熱材１を家電製品や設備機器内に配置する状態、真空断熱材１を建築物の施工業者や、家電製品や設備機器の製造業者へ納入する状態である。
図５中に示すように、真空断熱材１の使用状態では、シール領域８を低曲げ強度部２４で折り曲げる。具体的には、シール領域８の保護層２０と、充填空間形成領域１０の保護層２０が対向するように、シール領域８を低曲げ強度部２４で折り曲げる。
【００２６】
ここで、シール領域８を低曲げ強度部２４で折り曲げる際には、プレス加工を行った積層体６のうち、充填空間形成領域１０を構成する部分に形成したエッジに、シール領域８を接触させることが好適である。
また、特に図示しないが、折り曲げたシール領域８は、難燃性のテープ等を用いて、充填空間形成領域１０に固定してもよい。なお、図５中では、説明のために、積層体６の厚さを誇張して示している。また、図５中では、シール領域８のうち、低曲げ強度部２４で折り曲げた位置を、符号「ＳＰ」で示している。
【００２７】
（第一実施形態の効果）
（１）真空断熱材用包装材２が、平面視で、熱溶着で接合した外周側のシール領域８と、充填空間が内部に形成された充填空間形成領域１０に区画されている。さらに、境界ＢＬからシール領域８の最小幅ＳＷの１／３以下の範囲内に、シール領域８の他の部分である平板部２２よりも曲げ強度が低い部分であり、境界ＢＬに沿って延びる少なくとも一条の領域である低曲げ強度部２４が配置されている。
このため、真空断熱材１の使用状態において、境界ＢＬからシール領域８の最小幅ＳＷの１／３以下の範囲内で、境界ＢＬに沿ってシール領域８を折り曲げることが可能となる。これにより、真空断熱材１の使用状態において、シール領域８を折り曲げる位置や、シール領域８を折り曲げた部分の形状を統一することが可能となり、真空断熱材１の使用状態における、シール領域８を折り曲げた状態の外観を良好とすることが可能となる。
【００２８】
また、低曲げ強度部２４は、平板部２２よりも厚さが小さく、シール領域８の薄肉部を形成しているため、低曲げ強度部２４でシール領域８を折り曲げると、平板部２２でシール領域８を折り曲げた状態と比較して、シール領域８を折り曲げ箇所に発生する曲げ応力を低減させることが可能となる。
これにより、平板部２２でシール領域８を折り曲げた状態と比較して、シール領域８の損傷を抑制し、充填空間の真空状態を維持することが可能となるため、真空断熱材１の断熱性能の低下を抑制することが可能となる。
また、真空断熱材１の使用状態において、シール領域８を折り曲げる位置や、シール領域８を折り曲げた部分の形状を統一することが可能となるため、住宅の壁材に収容する場合等、壁材へパネル化する際にパネルへ効率良く収納することが可能となるため、断熱材としての寸法精度の低下を抑制することが可能となる。
【００２９】
（２）第一実施形態では、熱溶着層１２の材料を、ポリオレフィン系の高分子材料としており、一回目の熱溶着よりも高い圧力で行う二回目の熱溶着によって、シール領域８に低曲げ強度部２４を形成する。
このため、気体に対する耐透過性の向上と、熱溶着強度の向上と、低い熱溶着温度の低下が可能となる。これは、以下に記載する理由による。
熱溶着層１２の材料であるポリオレフィン系の高分子材料は、ポリエチレン（ＰＥ）や、ポリプロピレン（ＰＰ）等であり、これらは、密度や重合条件により融点が変化するものの、融点は１３０℃以下であり、製袋加工をする際に、多くの熱を必要としないため、高速加工性に富んでいる。
【００３０】
しかしながら、ＰＥ及びＰＰは、低密度であるため、ガスバリア性（酸素透過度、水蒸気透過度）が低い。このため、ＰＥ及びＰＰを材料として用いる場合、ガスバリア性を少しでも向上させるため、中密度なポリエチレンを用いる手法も考えられるが、密度を上げることにより融点が高くなるため、熱溶着温度が高くなり、高速加工性が低下するという問題がある。さらに、密度を上げることにより屈曲性が低下するため、低密度なポリオレフィンと比較して、衝撃強度が低下するという問題がある。
【００３１】
これに対し、第一実施形態では、熱溶着層１２の材料を、低密度なポリオレフィン系の高分子材料とし、さらに、多段階（二回）の熱溶着を行うため、気体に対する耐透過性の向上と、熱溶着強度の向上と、低い熱溶着温度の低下が可能となる。
その結果、第一実施形態の真空断熱材１は、熱溶着層１２以外の層にピンホールを生じることがなく、さらに、シール領域８のヒートシール強度を低下させずに、熱溶着を行った箇所から侵入してくる酸素及び水蒸気の透過を抑制することが可能となる。
【００３２】
（３）積層体６及び充填空間形成領域１０を平面視で矩形状とし、積層体６の側辺ＳＬを、境界ＢＬと平行としている。
このため、真空断熱材１の使用状態において、シール領域８を折り曲げた部分の形状を長方形で統一することが可能となり、シール領域８を折り曲げた状態の外観を良好とすることが可能となる。
【００３３】
（４）低曲げ強度部２４が、境界ＢＬに沿って延びる溝２８である。
このため、真空断熱材１の使用状態において、シール領域８を折り曲げる位置を、溝２８に沿って直線状に連続させることが可能となり、シール領域８を折り曲げた状態の外観を良好とすることが可能となる。また、シール領域８を折り曲げる位置を、溝２８に沿った直線状として、容易に視認可能となる。
【００３４】
（５）低曲げ強度部２４と積層体６の側辺ＳＬを連続し、シール領域８のうち低曲げ強度部２４が配置されていない部分よりも曲げ強度が低い部分である低曲げ強度延長部２６を備える。
このため、真空断熱材１の使用状態において、シール領域８を折り曲げる位置を、低曲げ強度部２４と、低曲げ強度延長部２６と、積層体６の側辺ＳＬを連続した位置とすることが可能となり、シール領域８を折り曲げた状態の外観を良好とすることが可能となる。
【００３５】
（６）複数の低曲げ強度延長部２６が、低曲げ強度部２４と、積層体６の対向する側辺ＳＬ間を連続する。
このため、真空断熱材１の使用状態において、シール領域８を折り曲げる位置を、低曲げ強度部２４及び複数の低曲げ強度延長部２６を含む、積層体６の対向する側辺ＳＬ間とすることが可能となり、シール領域８を折り曲げた状態の外観を良好とすることが可能となる。
【００３６】
（７）複数の低曲げ強度延長部２６が、低曲げ強度部２４と、積層体６の対向する側辺ＳＬ間を直線状に連続する。
このため、真空断熱材１の使用状態において、シール領域８を折り曲げる位置を、積層体６の対向する側辺ＳＬ間を直線状に連続させた位置とすることが可能となり、シール領域８を折り曲げた状態の外観を良好とすることが可能となる。
【００３７】
（８）低曲げ強度部２４のうち、矩形状の充填空間形成領域１０の一辺と平行に延びる直線部分と、この直線部分と二つの低曲げ強度延長部２６で構成する四本の直線が、互いに直交して配置されている。
このため、真空断熱材１の使用状態において、矩形状の真空断熱材用包装材２の辺を形成するシール領域８を低曲げ強度部２４で均一に折り曲げることが可能となり、シール領域８を折り曲げた状態の外観を良好とすることが可能となる。
【００３８】
（９）複数の低曲げ強度部２４を、複数の積層体６にそれぞれ形成して、真空断熱材用包装材２の両面に形成されている複数の低曲げ強度部２４が、二枚の積層体６ｕ，６ｄの、平面視で重なる位置にそれぞれ形成されている。
このため、真空断熱材１の使用状態において、シール領域８を折り曲げる方向を、真空断熱材用包装材２の両面から、一方の面を選択して設定することが可能となり、シール領域８を折り曲げた状態の外観を選択することが可能となる。また、他方の面に形成されている低曲げ強度部２４により、シール領域８の折り曲げ易さを向上させることが可能となる。
【００３９】
（１０）シール領域８が低曲げ強度部２４で折り曲げられて、シール領域８の保護層２０と、充填空間形成領域１０の保護層２０が対向している。
このため、真空断熱材１の使用状態において真空断熱材１が占有する空間を減少させることが可能となる。また、真空断熱材１の体積を減少させることが可能となるため、真空断熱材１の使用時における、取り回しを向上させることが可能となる。
【００４０】
（１１）真空断熱材１が、境界ＢＬからシール領域８の最小幅ＳＷの１／３以下の範囲内で境界ＢＬに沿って延びる少なくとも一条の領域である低曲げ強度部２４を備える真空断熱材用包装材２と、真空状態で充填空間に充填される芯材４を備えている。
このため、使用状態において、シール領域８を折り曲げた状態の外観を良好とすることが可能な真空断熱材１を形成することが可能となる。
【００４１】
（変形例）
以下、第一実施形態の変形例を記載する。
（１）第一実施形態では、低曲げ強度部２４を、積層体６の対向する側辺ＳＬ間を直線状に連続する溝２８で形成したが、これに限定するものではない。すなわち、低曲げ強度部２４を、例えば、積層体６の対向する側辺ＳＬ間を断続的に連続する複数の凹部等で形成してもよい。要は、低曲げ強度部２４の構成を、シール領域８の他の部分である平板部２２よりも、積層体６の対向する側辺ＳＬ間の総合的な曲げ強度が低い構成であればよい。
【００４２】
（２）第一実施形態では、シール領域８が低曲げ強度部２４を備える構成としたが、これに限定するものではない。すなわち、例えば、図６及び図７中に示すように、シール領域８の構成を、低曲げ強度部２４に加え、境界ＢＬからシール領域８の最小幅ＳＷの１／３以下の範囲よりも外側に、シール領域８のうち低曲げ強度部２４が配置されていない部分よりも曲げ強度が低い部分であり、境界ＢＬに沿って延びる少なくとも一条の低曲げ強度並列部３０が配置されている構成としてもよい。なお、図６及び図７中では、説明のために、積層体６の厚さを誇張して示している。また、図６及び図７中では、二つの低曲げ強度並列部３０ａ，３０ｂを形成した状態を示す。また、低曲げ強度並列部３０ａは、低曲げ強度並列部３０ｂよりも低曲げ強度部２４に近い位置に形成されている。
【００４３】
この場合、図７中に示すように、真空断熱材１の使用状態において、低曲げ強度部２４の位置に加え、低曲げ強度並列部３０の位置でシール領域８を折り曲げることが可能となるため、真空断熱材１の使用状態に応じたシール領域８の折り曲げ状態を選択することが可能となる。なお、図７中では、シール領域８のうち、低曲げ強度部２４で折り曲げた位置を符号「ＳＰ」で示し、低曲げ強度並列部３０ａで折り曲げた位置を符号「ＬＳＰａ」で示し、低曲げ強度並列部３０ｂで折り曲げた位置を符号「ＬＳＰｂ」で示す。
【００４４】
（３）第一実施形態では、複数の低曲げ強度部２４を、二枚の積層体６ｕ，６ｄにそれぞれ形成したが、これに限定するものではなく、図８中に示すように、低曲げ強度部２４を、一つの積層体６のみ（図８中では、積層体６ｕのみ）に形成してもよい。なお、図８中では、説明のために、積層体６の厚さを誇張して示している。
（４）第一実施形態では、充填空間形成領域１０を、平面視で矩形状に形成したが、充填空間形成領域１０の構成は、これに限定するものではない。すなわち、充填空間形成領域１０を、例えば、平面視で円形に形成してもよい。この場合、低曲げ強度部２４は、円環状に連続する無端形状の領域となる。
【００４５】
（５）第一実施形態では、平面視で矩形状の積層体６を用いて、真空断熱材用包装材２を形成したが、積層体６の構成は、これに限定するものではない。すなわち、積層体６を、例えば、平面視で円形に形成してもよい。
（６）第一実施形態では、低曲げ強度部２４を、平面視でコの字型に形成したが、これに限定するものではない。すなわち、図９中に示すように、低曲げ強度部２４を、井桁状に連続する無端形状の領域として形成してもよい。
【実施例】
【００４６】
上述した第一実施形態の図１から図９を参照しつつ、図１０から図１４を用いて、以下に記載する実施例により、比較例及び本発明例の真空断熱材１について説明する。
（構成）
実施例の真空断熱材１は、真空断熱材用包装材２の構成を、平面視で面積が２００ｍｍ×２００ｍｍの袋体とする。また、積層体６の構成を、上述した第一実施形態と同様、熱溶着層１２、第一接着層１４、ガスバリア層１６、第二接着層１８、保護層２０を備える構成とし、各層をドライラミネート加工により積層させて形成する。また、各層の具体的な構成は、以下に示すものとする。
【００４７】
・熱溶着層１２：キャスト加工により製膜された、厚さ４０μ（密度、０．９１８ｇ／ｃｍ３）の低密度直鎖型ポリエチレン（ＬＬＤＰＥ：三井化学東セロ社製  ＴＵＸ−ＦＣＳ）を材料として用いる。
・第一接着層１４：ポリエステルポリウレタン系接着剤（ＤＩＣ社製  ＬＸ５００）を主剤とし、芳香族イソシアネート（ＤＩＣ社製  ＫＷ７５）を硬化剤として構成する。
・ガスバリア層１６：厚さ１２μのアルミニウム（東洋アルミニウム社製  ８０７９）を材料として用いる。
・第二接着層１８：ポリエステルポリウレタン系接着剤（ＤＩＣ社製  ＬＸ５００）を主剤とし、芳香族イソシアネート（ＤＩＣ社製  ＫＷ７５）を硬化剤として構成する。
・保護層２０：厚さ１２μのポリエチレンテレフタラート（ＰＥＴ：東洋紡績社製  Ｅ５１００）を材料として用いる。
【００４８】
（比較例１）
比較例の真空断熱材１は、１４０℃の温度下において、２ｋｇ／ｍ２の圧力で、熱溶着を一回のみ行い、図１０中に示すように、平板部２２のみを備える、幅が１０ｍｍのシール領域８を形成した。
（比較例２）
比較例２の真空断熱材１は、熱溶着を二回行って、低曲げ強度部２４を形成した。
一回目の熱溶着は、１４０℃の温度下において、２ｋｇ／ｍ２の圧力で行い、平板部２２のみを備える、幅が１０ｍｍのシール領域８を形成した。
二回目の熱溶着は、シール領域８のうち外側５ｍｍの領域に対し、１４０℃の温度下において、５ｋｇ／ｍ２の圧力で行い、図１１中に示すように、幅が５ｍｍの縁部３２を形成した。すなわち、比較例２では、縁部３２により、低曲げ強度部２４を形成した。
【００４９】
これにより、比較例２の真空断熱材１は、二回目の熱溶着により、シール領域８のうち縁部３２を形成した部分の厚さが、一回目の熱溶着で形成した、平板部２２のみを備えるシール領域８の厚さよりも１０μｍ薄くなる。すなわち、比較例２では、真空断熱材用包装材２の一方の面（上面及び下面）において、シール領域８のうち、二回目の熱溶着を行った部分（縁部３２を形成した部分）が、一回目の熱溶着のみを行った部分（平板部２２のみを形成した部分）よりも高さが５μｍ低い段差を形成している。
【００５０】
（本発明例１）
本発明例１の真空断熱材１は、熱溶着を二回行って、低曲げ強度部２４を形成した。
一回目の熱溶着は、１４０℃の温度下において、２ｋｇ／ｍ２の圧力で行い、平板部２２のみを備える、幅が１０ｍｍのシール領域８を形成した。
二回目の熱溶着は、シール領域８のうち空間形成領域１０から２ｍｍ離れた幅１ｍｍの領域に対し、１４０℃の温度下において、５ｋｇ／ｍ２の圧力で上面側及び下面側から行い、図１２中に示すように、幅が１ｍｍの溝２８を形成した。すなわち、本発明例１では、溝２８により、低曲げ強度部２４を形成した。
【００５１】
これにより、本発明例１の真空断熱材１は、二回目の熱溶着により、シール領域８のうち溝２８を形成した部分の厚さが、一回目の熱溶着で形成した、平板部２２のみを備えるシール領域８の厚さよりも、上側及び下側の熱溶着層１２の厚さ減少分により、１０μｍ薄くなる。すなわち、本発明例１では、真空断熱材用包装材２の一方の面（上面及び下面）において、シール領域８のうち、二回目の熱溶着を行った部分（溝２８を形成した部分）が、一回目の熱溶着のみを行った部分（平板部２２のみを形成した部分）よりも高さが５μｍ低い段差を形成している。
【００５２】
（本発明例２）
本発明例２の真空断熱材１は、熱溶着を二回行って、低曲げ強度部２４を形成した。
一回目の熱溶着は、１４０℃の温度下において、２ｋｇ／ｍ２の圧力で行い、平板部２２のみを備える、幅が１０ｍｍのシール領域８を形成した。
二回目の熱溶着は、シール領域８のうち空間形成領域１０から２ｍｍ離れた幅１ｍｍの領域に対し、１４０℃の温度下において、５ｋｇ／ｍ２の圧力で上面側のみから行い、図１３中に示すように、幅が１ｍｍの溝２８を形成した。すなわち、本発明例２では、溝２８により、低曲げ強度部２４を形成した。
【００５３】
これにより、本発明例２の真空断熱材１は、二回目の熱溶着により、シール領域８のうち溝２８を形成した部分の厚さが、一回目の熱溶着で形成した、平板部２２のみを備えるシール領域８の厚さよりも、上側の熱溶着層１２のみの厚さ減少分により、５μｍ薄くなる。すなわち、本発明例２では、真空断熱材用包装材２の一方の面（上面）において、シール領域８のうち、二回目の熱溶着を行った部分（溝２８を形成した部分）が、一回目の熱溶着のみを行った部分（平板部２２のみを形成した部分）よりも高さが５μｍ低い段差を形成している。
【００５４】
（本発明例３）
本発明例３の真空断熱材１は、熱溶着を二回行って、低曲げ強度部２４を形成した。
一回目の熱溶着は、１４０℃の温度下において、２ｋｇ／ｍ２の圧力で行い、平板部２２のみを備える、幅が１０ｍｍのシール領域８を形成した。
二回目の熱溶着は、シール領域８のうち外側から１ｍｍ離れた位置と、シール領域８のうち外側から４ｍｍ離れた位置と、シール領域８のうち外側から７ｍｍ離れた位置において、１ｍｍ×１ｍｍの正方形の領域に対し、１４０℃の温度下において、５ｋｇ／ｍ２の圧力で行い、図１４中に示すように、三箇所の凹部３４を配列した第一凹部列３６を形成した。これに加え、隣り合う第一凹部列３６間に、シール領域８のうち外側から２．５ｍｍ離れた位置と、シール領域８のうち外側から５．５ｍｍ離れた位置において、１ｍｍ×１ｍｍの正方形の領域に対し、１４０℃の温度下において、５ｋｇ／ｍ２の圧力で行い、図１４中に示すように、二箇所の凹部３４を配列した第二凹部列３８を形成した。これにより、第一凹部列３６と第二凹部列３８を備える低曲げ強度部２４を形成した。また、第一凹部列３６と第二凹部列３８との間隔は、２ｍｍとした。すなわち、本発明例３では、第一凹部列３６と第二凹部列３８により、低曲げ強度部２４を形成した。
【００５５】
これにより、本発明例３の真空断熱材１は、二回目の熱溶着により、シール領域８のうち凹部３４を形成した部分の厚さが、一回目の熱溶着で形成した、平板部２２のみを備えるシール領域８の厚さよりも１０μｍ薄くなる。すなわち、本発明例３では、真空断熱材用包装材２の一方の面（上面及び下面）において、シール領域８のうち、二回目の熱溶着を行った部分（凹部３４を形成した部分）が、一回目の熱溶着のみを行った部分（平板部２２のみを形成した部分）よりも高さが５μｍ低い段差を形成して、凹凸面を形成している。
【００５６】
（測定結果）
熱溶着部の物性であるヒートシール強度を評価項目として測定した。
ヒートシール強度は、ＪＩＳ  Ｚ０２３８に従い、１５ｍｍ幅に切った試料の強度を、引っ張り強度試験機により３００ｍｍ／ｍｉｎの速度で測定した。
その結果、比較例１及び２の真空断熱材１はヒートシール強度が低下したが、本発明例１から３の真空断熱材１は、全て、ヒートシール強度が変化しないという測定結果が確認された。
【符号の説明】
【００５７】
１…真空断熱材、２…包装材、４…芯材、６…積層体、８…シール領域、１０…充填空間形成領域、１２…熱溶着層、１４…第一接着層、１６…ガスバリア層、１８…第二接着層、２０…保護層、２２…平板部、２４…低曲げ強度部、２６…低曲げ強度延長部、２８…溝、３０…低曲げ強度並列部、３２…縁部、３４…凹部、３６…第一凹部列、３８…第二凹部列、ＳＬ…積層体６の側辺、ＢＬ…シール領域８と充填空間形成領域１０との境界、ＳＷ…シール領域８の最小幅、ＳＰ…シール領域８のうち低曲げ強度部２４で折り曲げた位置、ＬＳＰ…シール領域８のうち低曲げ強度並列部３０で折り曲げた位置
【図１】
2016011697.tif 000003
【図２】
2016011697.tif 000004
【図３】
2016011697.tif 000005
【図４】
2016011697.tif 000006
【図５】
2016011697.tif 000007
【図６】
2016011697.tif 000008
【図７】
2016011697.tif 000009
【図８】
2016011697.tif 000010
【図９】
2016011697.tif 000011
【図１０】
2016011697.tif 000012
【図１１】
2016011697.tif 000013
【図１２】
2016011697.tif 000014
【図１３】
2016011697.tif 000015
【図１４】
2016011697.tif 000016